(57)【要約】【課題】  金属の露出する表面の研磨におけるディッシングまたはエロージョンを抑制する。【解決手段】  研磨組成物が、（Ａ）分子内に芳香環を含むカルボン酸、および（Ｂ）アニオン性界面活性剤を含み、（Ｂ）アニオン性界面活性剤が、分子内にポリエチレンオキサイド構造を含む構成とする。【選択図】  なし【特許請求の範囲】
【請求項１】
（Ａ）分子内に芳香環を含むカルボン酸、および
（Ｂ）アニオン性界面活性剤
を含み、前記（Ｂ）アニオン性界面活性剤が、分子内にポリエチレンオキサイド構造を含む研磨用組成物。
【請求項２】
請求項１に記載の研磨用組成物において、金属が露出した表面の研磨に用いられる研磨用組成物。
【請求項３】
請求項１または２に記載の研磨用組成物において、
前記（Ａ）分子内に芳香環を含むカルボン酸が、水酸基または炭素数１以上３以下のヒドロキシアルキル基を含む研磨用組成物。
【請求項４】
請求項１または２に記載の研磨用組成物において、前記（Ａ）分子内に芳香環を含むカルボン酸が、置換または未置換のベンゼン環に、直接またはメチレン基もしくはエチレン基を介して下記一般式（１）で示される基が結合した化合物を含む研磨用組成物。
【化１】
2007053213.tif 000004
（ただし、上記一般式（１）において、Ｒ１は、水素、メチル基またはエチル基であり、Ａ１は、水酸基、ヒドロキシメチル基、ヒドロキシエチル基またはヒドロキシプロピル基である。また、前記ベンゼン環の水素は、メチル基またはハロゲンで置換されていてもよい。）
【請求項５】
請求項１乃至４いずれかに記載の研磨用組成物において、前記（Ａ）分子内に芳香環を含むカルボン酸が、マンデル酸またはトロパ酸を含む研磨用組成物。
【請求項６】
請求項１乃至５いずれかに記載の研磨用組成物において、
前記（Ｂ）アニオン性界面活性剤が、下記一般式（２）で示されるイオンのナトリウム塩、カリウム塩、アンモニウム塩、トリエチルアミン塩、またはトリエタノールアミン塩を含む研磨用組成物。
Ｒ２−Ｏ−（ＣＨ2ＣＨ2Ｏ）n−ＳＯ3-  （２）
（ただし、上記一般式（２）において、Ｒ２は、炭素数１０以上２５以下の直鎖状の飽和または不飽和炭化水素である。また、ｎは１０以上５０以下の整数である。）
【請求項７】
請求項１乃至５いずれかに記載の研磨用組成物において、
前記（Ｂ）アニオン性界面活性剤が、下記一般式（３）で示されるイオンのナトリウム塩、カリウム塩、アンモニウム塩、トリエチルアミン塩、またはトリエタノールアミン塩を含む研磨用組成物。
Ｒ２−Ｃ6Ｈ4−Ｏ−（ＣＨ2ＣＨ2Ｏ）n−ＳＯ3-  （３）
（ただし、上記一般式（３）において、Ｒ２は、炭素数１０以上２５以下の直鎖状の飽和または不飽和炭化水素である。また、ｎは１０以上５０以下の整数である。）
【請求項８】
請求項１乃至７いずれかに記載の研磨用組成物において、
前記（Ｂ）アニオン性界面活性剤が、ポリオキシエチレンオレイルエーテル硫酸エステルアンモニウムまたはポリオキシエチレンノニルフェニルエーテル硫酸エステルアンモニウムを含む研磨用組成物。
【請求項９】
請求項１乃至８いずれかに記載の研磨用組成物において、前記（Ｂ）アニオン性界面活性剤のＨＬＢが、７以上１０以下である研磨用組成物。
【請求項１０】
請求項１乃至９いずれかに記載の研磨用組成物において、ｐＨが３より大きく５以下である研磨用組成物。
【請求項１１】
請求項１乃至１０いずれかに記載の研磨用組成物において、
当該研磨用組成物全体中の前記（Ａ）分子内に芳香環を含むカルボン酸の濃度が０．０１質量％以上１０質量％以下であり、
当該研磨用組成物全体中の前記（Ｂ）アニオン性界面活性剤の濃度が０．０００１質量％以上１質量％以下である研磨用組成物。
【発明の詳細な説明】
【技術分野】
【０００１】
本発明は、研磨用組成物に関し、特に、ＣＭＰ（ｃｈｅｍｉｃａｌ  ｍｅｃｈａｎｉｃａｌ  ｐｏｌｉｓｈｉｎｇ）に用いられる研磨用組成物に関する。
【０００２】
エレクトロニクス業界の著しい発展により、半導体素子における回路の集積度は、トランジスター、ＩＣ、ＬＳＩ、超ＬＳＩと急激に増大し、進化してきた。また、半導体デバイスのデザインルールの微細化が進んでいる。デバイスの微細化により、デバイス製造プロセスでの焦点深度は浅くなり、パターン形成面に求められる平坦性はますます厳しくなってきている。
【０００３】
微細化されたデバイスの高速化に対応する配線材料として、銅が使用されている。銅はアルミニウムやタングステンより電気抵抗が小さいため、配線の微細化による配線抵抗の増大をカバーすることができる。また、銅が絶縁膜中に拡散するとデバイス特性を低下させるので、銅配線の製造プロセスにおいて、銅の拡散防止のために絶縁膜上にバリアメタル層を設けることが一般的である。バリアメタル層の材料として、たとえばタンタルや窒化タンタル等が用いられる。
【０００４】
配線層や配線間の相互接続に銅を用いる際には、絶縁膜上に配線溝や孔を形成した後、スパッタリング法やメッキ法によって銅膜を形成し、絶縁膜上の不要な銅を化学的機械的研磨法（ＣＭＰ）によって取り除く。
ここで、最上層に銅膜を形成させたデバイスの平坦化ＣＭＰプロセスにおいては、異種材料に対する研磨レートの選択比をプロセスの途中で変化させるために、通常、二段階のステップにより研磨が行われる。この場合、異なる選択比を有する二種類のスラリーを用いてそれぞれのＣＭＰ工程を実施する。
【０００５】
図２（ａ）〜図２（ｄ）は、二段階ステップによる研磨工程の概略を示す断面図である。
図２（ａ）において、シリコン基板（不図示）上に設けられた層間絶縁膜２０１の所定の領域に、たとえば配線溝として凹部が形成されている。凹部の内面を含む層間絶縁膜２０１の表面全面に、タンタル膜２０２および銅膜２０３がこの順に設けられている。タンタル膜２０２はバリアメタル膜として機能する。また、銅膜２０３は、タンタル膜２０２の上面全面に凹部を埋め込むように設けられている。
【０００６】
ＣＭＰの第一ステップでは、凹部の上部に形成された不要な部分の銅膜２０３を研磨する。このとき、層間絶縁膜２０１上に形成されたタンタル膜２０２の表面層まで研磨し、タンタル膜２０２上の銅膜２０３を完全に除去した状態で研磨を終了させる（図２（ｂ））。
【０００７】
つづく第二ステップでは、タンタル膜２０２を完全に除去し、層間絶縁膜２０１および銅膜２０３を適量研磨除去して平坦化する。第二ステップでは、凹部の外部に形成されたタンタル膜２０２を研磨し、層間絶縁膜２０１が露出したところで研磨を終了する（図２（ｃ）、図２（ｄ））。以上の手順により、凹部に埋設された配線が形成される。
【０００８】
以上の手順において、ＣＭＰに用いられる研磨スラリーには、銅膜、バリアメタル膜、絶縁膜などの異種材料に対する研磨レートの選択性が求められる。特に、第二ステップに用いられる研磨用組成物に対しては、絶縁膜平面に対して銅配線の中央部分が窪んだ状態になるディッシング（図２（ｄ））や、高配線密度領域が孤立配線領域よりも過剰に研磨されて窪んだ状態になるエロージョン（図２（ｃ））を抑制することが求められる。
【０００９】
第二ステップにおける研磨用の研磨用組成物として、従来、特許文献１および特許文献２に記載のものがある。特許文献１には、安息香酸、過酸化水素および水を含有し、ｐＨが３以下の金属用研磨液が記載されている。
【００１０】
また、特許文献２には、（ａ）酸化ケイ素、（ｂ）ポリオキシエチレンラウリルエーテル硫酸アンモニウム等の界面活性剤、（ｃ）ベンゾトリアゾール誘導体および（ｄ）乳酸等の酸を含有した研磨用組成物が記載されている。特許文献２によれば、成分（ｄ）について、乳硝酸、塩酸、硫酸、乳酸、酢酸、シュウ酸、クエン酸、リンゴ酸、コハク酸、酪酸およびマロン酸からなる群から選ばれる少なくとも一種の酸は、バリア膜に対する研磨レートを向上させるために含有されるとされている。さらに、成分（ｄ）としては、乳酸が好ましいとされている。
【特許文献１】特開２００１−１３９９３７号公報
【特許文献２】特開２００４−１２３９２１号公報
【発明の開示】
【発明が解決しようとする課題】
【００１１】
ところが、本発明者が上記特許文献１および特許文献２に記載の技術について検討したところ、これらの技術を用いてもなお、金属が露出する表面のＣＭＰにおけるディッシングやエロージョンを抑制する点で、改善の余地があった。
【００１２】
本発明は上記事情に鑑みてなされたものであり、金属の露出する表面の研磨におけるディッシングまたはエロージョンを抑制する技術を提供する。
【課題を解決するための手段】
【００１３】
本発明によれば、
（Ａ）分子内に芳香環を含むカルボン酸、および
（Ｂ）アニオン性界面活性剤
を含み、前記（Ｂ）アニオン性界面活性剤が、分子内にポリエチレンオキサイド構造を含む研磨用組成物が提供される。
【００１４】
この構成によれば、金属が露出する表面を研磨した際のディッシングまたはエロージョンを効果的に抑制しつつ、研磨面の状態を良好に保つことができる。
【００１５】
なお、これらの各構成の任意の組み合わせや、本発明の表現を方法、装置などの間で変換したものもまた本発明の態様として有効である。
【００１６】
たとえば、本発明によれば、金属が露出する表面の研磨に、
（Ａ）分子内に芳香環を含むカルボン酸、および
（Ｂ）アニオン性界面活性剤
を含み、前記（Ｂ）アニオン性界面活性剤が、分子内にポリエチレンオキサイド構造を含む研磨用組成物を用いる研磨方法が提供される。
【００１７】
また、本発明によれば、
（Ａ）分子内に芳香環を含むカルボン酸、および
（Ｂ）アニオン性界面活性剤
を含み、前記（Ｂ）アニオン性界面活性剤が、分子内にポリエチレンオキサイド構造を含む研磨用組成物を用いて金属が露出する表面を研磨する工程を含む半導体装置の製造方法が提供される。
【発明の効果】
【００１８】
以上説明したように本発明によれば、金属の露出する表面の研磨におけるディッシングまたはエロージョンを抑制する技術が実現される。
【発明を実施するための最良の形態】
【００１９】
本発明の研磨用組成物は、
（Ａ）分子内に芳香環を有するカルボン酸、および
（Ｂ）アニオン性界面活性剤
を含み、（Ｂ）アニオン性界面活性剤が、分子内にポリオキシエチレン構造を含む。
【００２０】
本発明の研磨用組成物は、金属の露出する表面の研磨に用いられる。金属の露出する表面として、たとえば銅含有金属が露出する表面、および、銅含有金属と高融点金属もしくは高融点金属化合物とが露出した表面が挙げられる。高融点金属として、たとえばタンタル、タングステン、およびチタンが挙げられる。また、高融点金属化合物として、タンタル、タングステン、またはチタンの窒化物が挙げられる。本発明の研磨用組成物は、たとえば、タンタルまたは窒化タンタルと銅とが露出した表面の研磨に好適に用いられる。
また、本発明の研磨用組成物は、たとえば、半導体デバイス製造時のＣＭＰプロセスに適用される。
【００２１】
以下、本発明の研磨用組成物の各成分について詳細に説明する。
（Ａ）分子内に芳香環を有するカルボン酸として、具体的には、
安息香酸、メチル安息香酸、フタル酸、テレフタル酸、イソフタル酸、トリメット酸、ピロリメット酸等の芳香環に一または二以上のカルボキシル基が結合した化合物；および
サリチル酸、ｍ−ヒドロキシ安息香酸、ｐ−ヒドロキシ安息香酸、没食子酸、マンデル酸、トロパ酸等の水酸基または炭素数１以上３以下のヒドロキシアルキル基を含む化合物；
が挙げられる。これらは単独で用いてもよいし、二種以上を組み合わせて用いてもよい。また、これらの一または二以上と、他の酸とを組み合わせて用いることもできる。
【００２２】
水酸基または炭素数１以上３以下のヒドロキシアルキル基を含む化合物として、さらに具体的には、
サリチル酸、ｍ−ヒドロキシ安息香酸、ｐ−ヒドロキシ安息香酸、および没食子酸等の、芳香環にカルボキシル基と一または二以上の水酸基とが結合した化合物；および
マンデル酸、トロパ酸等の、芳香環に隣接する炭素原子にカルボキシル基と水酸基またはヒドロキシアルキル基とが結合したヒドロキシフェニルモノカルボン酸；
が挙げられる。
【００２３】
また、（Ａ）分子内に芳香環を含むカルボン酸が、置換または未置換のベンゼン環に、直接またはメチレン基もしくはエチレン基を介して下記一般式（１）で示される基が結合していてもよい。
【００２４】
【化１】
2007053213.tif 000002
【００２５】
（ただし、上記一般式（１）において、Ｒ１は、水素、メチル基またはエチル基であり、Ａ１は、水酸基、ヒドロキシメチル基、ヒドロキシエチル基またはヒドロキシプロピル基である。また、前記ベンゼン環の水素は、メチル基またはハロゲンで置換されていてもよい。）
上記一般式（１）で示される基を有する芳香族ヒドロキシカルボン酸として、たとえばマンデル酸およびトロパ酸が挙げられる。
【００２６】
上記化合物のうち、金属露出面のディッシングおよびエロージョンを効果的に抑制する観点では、安息香酸、サリチル酸、またはマンデル酸を用いることが好ましく、マンデル酸を用いることがさらに好ましい。
また、高誘電率金属含有膜と銅含有金属膜との研磨レート比を高める観点では、マンデル酸またはトロパ酸を用いることが好ましい。
【００２７】
研磨レートを充分に確保する観点では、研磨用組成物全体における（Ａ）分子内に芳香環を有するカルボン酸の濃度は、たとえば０．００１質量％以上とすることが好ましく、０．０１質量％以上とすることがさらに好ましい。また、研磨レートを容易に制御する観点では、研磨用組成物全体中の（Ａ）分子内に芳香環を有するカルボン酸の濃度を、たとえば１０質量％以下とすることが好ましく、５質量％以下とすることがさらに好ましく、１質量％以下とすることがより一層好ましく、０．３質量％以下とすることがさらにまた好ましい。研磨レートの制御性を充分確保することにより、過研磨や金属膜表面の腐食を抑制することができる。
たとえば、銅とタンタルまたはタンタル化合物との露出面のＣＭＰに適用する際には、研磨用組成物全体中の（Ａ）分子内に芳香環を有するカルボン酸の濃度を０．０１質量％以上０．３質量％以下とすることができる。こうすれば、タンタルまたはタンタル化合物の研磨レートを充分に確保しつつ、銅膜の表面腐食をさらに効果的に抑制できる。
【００２８】
（Ｂ）アニオン性界面活性剤は、ディッシングを抑制するとともに、銅膜と絶縁膜の選択性を向上させ、エロージョンを防止する機能を有する。（Ｂ）アニオン性界面活性剤として、分子内にポリオキシエチレン構造を含む界面活性剤を用いる。分子内にポリオキシエチレン構造を含む界面活性剤を用いることにより、研磨面のディッシングおよびエロージョンを効果的に抑制することができる。
【００２９】
（Ｂ）アニオン性界面活性剤は、炭化水素構造を有してもよく、その炭素数は、研磨用組成物の分散安定性を向上させる観点では、たとえば１０以上とすることが好ましい。また、炭化水素構造の炭素数は、金属膜の過研磨を抑制する観点では、たとえば２５以下とすることが好ましい。
【００３０】
また、（Ｂ）アニオン性界面活性剤として、硫酸エステル塩を用いることができる。硫酸エステル塩を用いることにより、研磨レートをさらに向上させることができる。
【００３１】
硫酸エステル塩として、たとえば、下記一般式（２）または下記一般式（３）で示される硫酸エステルイオンのナトリウム塩、カリウム塩、アンモニウム塩、トリエチルアミン塩、またはトリエタノールアミン塩が挙げられる。
Ｒ２−Ｏ−（ＣＨ2ＣＨ2Ｏ）n−ＳＯ3-  （２）
Ｒ２−Ｃ6Ｈ4−Ｏ−（ＣＨ2ＣＨ2Ｏ）n−ＳＯ3-  （３）
（ただし、上記一般式（２）および一般式（３）において、Ｒ２は、炭素数１０以上２５以下の直鎖状の飽和または不飽和炭化水素である。また、ｎは１０以上５０以下の整数である。）
【００３２】
上記一般式（２）に示される化合物は、炭化水素とポリオキシエチレン構造とがエーテル結合した構造である。また、上記一般式（３）に示される化合物は、炭化水素の末端に芳香環が結合し、当該芳香環とポリオキシエチレン構造とがエーテル結合した構造である。（Ｂ）アニオン性界面活性剤として上記一般式（２）または（３）で示される硫酸エステル塩を用いることにより、研磨レートをさらに向上させることができる。
【００３３】
上記一般式（２）または一般式（３）において、Ｒ２は、飽和炭化水素または不飽和炭化水素のいずれとしてもよいが、ディッシングおよびエロージョンをさらに効果的に抑制する観点では、不飽和炭化水素とすることが好ましい。
【００３４】
また、上記一般式（２）または一般式（３）において、研磨レートを向上させる観点では、ｎを１０以上とすることが好ましく、１５以上とすることがさらに好ましい。また、研磨用組成物の分散安定性を向上させる観点では、ｎを５０以下とすることが好ましく、４５以下とすることがさらに好ましい。
【００３５】
不飽和炭化水素を有する硫酸エステル塩の具体例としては、ポリオキシエチレンオレイルエーテル硫酸エステル塩が挙げられる。
また、飽和炭化水素を有する硫酸エステル塩の具体例としては、ポリオキシエチレンノニルフェニルエーテル硫酸エステル塩等のポリオキシエチレンアルキルフェニルエーテル硫酸エステル塩が挙げられる。
【００３６】
また、分子内にポリオキシエチレン構造を含むアニオン性界面活性剤は、アンモニウム塩、トリメチルアミン塩、およびトリエタノールアミン塩等のアミン塩とすることが好ましく、このうち、アンモニウム塩とすることがさらに好ましい。こうした界面活性剤として、たとえばポリオキシエチレンオレイルエーテル硫酸エステルアンモニウム、ポリオキシエチレンノニルフェニルエーテル硫酸エステルアンモニウムが挙げられる。アンモニウム塩やアミン塩用いることにより、研磨用組成物中に界面活性剤由来の金属イオンが含まない構成とすることができる。このため、金属イオンによる研磨面の汚染を防止することができる。
【００３７】
（Ｂ）アニオン性界面活性剤の濃度は、研磨面のディッシングおよびエロージョンを効果的に抑制する観点では、研磨用組成物全体中のたとえば０．０００１質量％以上とすることが好ましく、０．００１質量％以上とすることがさらに好ましい。また、砥粒の研磨阻害を抑制しつつ研磨レートの制御性を向上させる観点では、研磨用組成物全体中の（Ｂ）アニオン性界面活性剤の添加量をたとえば１質量％以下とすることが好ましく、０．５質量％以下とすることがさらに好ましく、０．０５質量％以下とすることがより一層好ましい。（Ｂ）アニオン性界面活性剤の添加量を少なくすることにより、研磨時の気泡の発生を抑制し取扱容易性をさらに向上させることもできる。
たとえば、銅とタンタルまたはタンタル化合物との露出面のＣＭＰに適用する際には、研磨用組成物全体中の（Ｂ）アニオン性界面活性剤の濃度を０．００１質量％以上０．０５質量％以下とすることができる。こうすれば、タンタルまたはタンタル化合物の研磨レートを充分に確保しつつ、その過研磨を抑制することができるため、ディッシングおよびエロージョンをより一層効果的に抑制することができる。
【００３８】
金属膜の研磨レートを充分に確保する観点では、（Ｂ）アニオン性界面活性剤のＨＬＢ（ｈｙｄｒｏｐｈｉｌｅ−ｌｉｐｏｐｈｉｌｅ−ｂａｌａｎｃｅ：親水親油バランス）をたとえば７以上とすることが好ましい。また、研磨用組成物の分散安定性を確保する観点では、（Ｂ）アニオン性界面活性剤のＨＬＢをたとえば１０以下とすることが好ましい。このようにすれば、（Ａ）分子内に芳香環を有するカルボン酸および（Ｂ）アニオン性界面活性剤にくわえて、後述する（Ｃ）無機粒子を含む組成においても、（Ｃ）無機粒子の凝集を抑制することができる。よって、研磨用組成物の分散安定性をより一層向上させることができる。
【００３９】
また、過研磨を抑制する観点では、研磨用組成物のｐＨがたとえば３より大きいことが好ましい。本発明においては、（Ａ）分子内に芳香環を有するカルボン酸、および（Ｂ）アニオン性界面活性剤の成分を配合するため、ｐＨが３より大きい比較的穏やかな条件においても、高融点金属含有膜の研磨レート比を充分に確保するとともに、研磨面におけるディッシングまたはエロージョンを効果的に抑制することができる。また、金属膜の研磨レートを充分に確保する観点では、研磨用組成物のｐＨをたとえば５以下とすることが好ましい。
【００４０】
また、本発明の研磨用組成物のさらに具体的な組成においては、研磨用組成物全体中の（Ａ）分子内に芳香環を含むカルボン酸の濃度をたとえば０．０１質量％以上１０質量％以下とし、かつ、研磨用組成物全体中の（Ｂ）アニオン性界面活性剤の濃度をたとえば０．０００１質量％以上１質量％以下とする。こうすれば、研磨レートを充分に確保しつつ、研磨面のディッシングおよびエロージョンをより一層効果的に抑制できる。
【００４１】
本発明の研磨用組成物は、さらに、
（Ｃ）無機粒子、
（Ｄ）防腐剤
（Ｅ）過酸化水素、
（Ｆ）水、
のうち一または二以上の成分を含んでもよく、たとえば上記（Ａ）〜（Ｆ）のすべての成分を含んでもよい。
【００４２】
（Ｃ）無機粒子として、具体的には、フュームドシリカ、コロイダルシリカ、フュームドアルミナ、およびコロイダルアルミナが挙げられる。このうちフュームドシリカ、コロイダルシリカが好ましく、さらに好ましくはコロイダルシリカである。これらの無機粒子は単独で用いてもよいし、異なる二種以上を組み合わせて用いてもよい。組み合わせや比率などは特に限定されるものではない。
【００４３】
（Ｃ）無機粒子の会合比は、たとえば１．５以下とする。また、（Ｃ）無機粒子の平均粒径は、たとえば１０ｎｍ以上、好ましくは１５ｎｍ以上とする。こうすることにより、バリア膜の研磨レートがさらに大きくなり、研磨用途としてより適切になる。また、（Ｃ）無機粒子の平均粒径は、たとえば５０ｎｍ以下、好ましくは３５ｎｍ以下とする。こうすれば、小さいと粒子の分散性が向上するため、研磨面の表面平坦化機能をより一層向上させることができる。
【００４４】
研磨用組成物全体中の（Ｃ）無機粒子の濃度は、研磨レートをより適切にする観点では、たとえば０．１質量％以上とすることが好ましく、０．５質量％以上とすることがさらに好ましい。また、研磨用組成物全体中の（Ｃ）無機粒子の濃度は、研磨レートの制御を容易にしてディッシング、エロージョンの発生を抑制する観点では、たとえば５質量％とすることが好ましく、３質量％以下とすることがさらに好ましい。
【００４５】
（Ｄ）防腐剤としては、たとえばベンゾトリアゾールもしくはその誘導体が好適に用いられる。研磨用組成物全体中の（Ｄ）防腐剤の濃度は、銅膜の研磨レートを制御しやすくする観点では、たとえば０．１質量％以上とすることが好ましく、０．５質量％以上とすることがさらに好ましい。また、銅膜の研磨レートを向上させる観点では、研磨用組成物全体中の（Ｄ）防腐剤の濃度をたとえば１０質量％以下とすることが好ましく、５質量％以下とすることがさらに好ましい。
【００４６】
（Ｅ）過酸化水素は、本発明の研磨用組成物において酸化剤として機能する。（Ｅ）過酸化水素を含む組成とすることにより、銅膜に対して酸化作用を発揮し、イオン化を促進することによって銅膜の研磨レートを高めることができる。
【００４７】
研磨用組成物全体中の（Ｅ）過酸化水素の濃度は、研磨レートをさらに適切にする観点では、たとえば０．０１質量％以上とすることが好ましく、０．１質量％以上とすることがさらに好ましい。また、銅の表面荒れやディッシングを抑制する観点では、研磨用組成物全体中の（Ｅ）過酸化水素の濃度をたとえば１０質量％以下とすることが好ましく、５質量％以下とすることがさらに好ましい。
【００４８】
本発明の研磨用組成物の媒体として、たとえば（Ｆ）水が用いられる。（Ｆ）水は、研磨面の汚染を防止する観点では、イオン性不純物や金属イオンを極力減らしたものであることが好ましい。さらに具体的には、イオン交換樹脂で不純物イオンを除去し、フィルターを通して懸濁物を除去したもの、または、蒸留水等が好適に用いられる。
【００４９】
本発明の研磨剤組成物の具体例として、
芳香環の側鎖にカルボキシル基と水酸基またはヒドロキシアルキル基とを含む（Ａ）分子内に芳香環を含むカルボン酸、
分子内にポリオキシエチレン構造を含む（Ｂ）アニオン性界面活性剤、
（Ｃ）無機粒子、
（Ｄ）ベンゾトリアゾール、
（Ｅ）過酸化水素、
（Ｆ）水、
を必須成分として含み、研磨用組成物全体に対する上記各成分の濃度を、
（Ａ）０．０１質量％以上５質量％以下、
（Ｂ）０．００１質量％以上０．５質量％以下、
（Ｃ）０．５質量％以上３質量％以下、
（Ｄ）０．１質量％以上５質量％以下、
（Ｅ）０．５質量％以上５質量％以下、および
（Ｆ）残部
とした構成が挙げられる。このような研磨用組成物を用いることにより、たとえば銅と高融点金属または高融点金属化合物との露出面の研磨において、研磨面の状態をさらに良好に保ちつつ、ディッシングおよびエロージョンをより一層効果的に抑制することができる。
【００５０】
さらに、上述した成分以外にも、本発明の研磨用組成物に種々の研磨助剤を配合してもよい。
このような研磨助剤の例としては、分散剤、防錆剤、消泡剤、ｐＨ調整剤、防かび剤等が挙げられる。これらはスラリーの分散貯蔵安定性、研磨レートの向上の目的で加えられる。
分散剤としては、たとえばポリビニルアルコールなどの水溶性高分子が挙げられる。ポリビニルアルコールなどの水溶性高分子などを添加することにより、スラリーの分散性を向上させることができる。
ｐＨ調整剤としては、たとえばアンモニアなどの塩基性化合物や酢酸、塩酸、硝酸等の酸が挙げられる。
消泡剤としては、たとえば流動パラフィン、ジメチルシリコーンオイル、ステアリン酸グリセリド混合物、ソルビタンモノパルミチエート等が挙げられる。
【００５１】
本発明の研磨用組成物は、各成分を媒体に混合、溶解、分散させることにより製造される。
具体的には、上記（Ａ）〜（Ｆ）の各成分をすべて含有する場合、（Ａ）〜（Ｅ）の各成分を（Ｆ）水に混合、溶解、分散させる。（Ｅ）過酸化水素は、研磨直前に上記混合液に添加し、混合することが好ましいが、予め混合しておくことも可能である。
各成分の混合は、任意の装置を用いて行うことができる。混合の際には、たとえば、翼式回転攪拌機、超音波分散機、ビーズミル分散機、ニーダー、ボールミルなどが適用可能である。
【００５２】
本発明の研磨用組成物によれば、金属とが露出した表面を研磨する際に、ディッシングおよびエロージョンを抑制することができる。このため、半導体デバイスの製造工程中、たとえば銅膜とタンタル膜またはタンタル化合物の膜とを含むＣＭＰプロセスにおいて、研磨面の平坦性を向上させることができる。具体的には、銅およびタンタル化合物を有する半導体デバイスを研磨する際の銅とタンタル化合物の研磨選択比を充分に確保できる。また、銅に対するタンタル化合物の選択比を高めた際に、配線溝や孔の銅膜が削られ過ぎたり、銅膜表面の平滑性が損なわれたりすることを抑制できる。よって、本発明の研磨用組成物を用いることにより、半導体デバイスを高い歩留まりで安定的に製造することができる。
【００５３】
本発明の研磨用組成物は、たとえば金属が露出する表面の研磨に、（Ａ）分子内に芳香環を含むカルボン酸、および（Ｂ）アニオン性界面活性剤を含み、前記（Ｂ）アニオン性界面活性剤が、分子内にポリエチレンオキサイド構造を含む研磨用組成物を用いる研磨方法に適用可能である。
また、本発明の研磨用組成物は、（Ａ）分子内に芳香環を含むカルボン酸、および（Ｂ）アニオン性界面活性剤を含み、（Ｂ）アニオン性界面活性剤が、分子内にポリエチレンオキサイド構造を含む研磨用組成物を用いて金属が露出する表面を研磨する工程を含む半導体装置の製造方法に適用可能である。
【００５４】
以下、本発明の研磨用組成物を用いた研磨方法について、シリコン基板の上部に銅配線を形成する場合を例に図面を用いて説明する。なお、すべての図面において、同様な構成要素には同様の符号を付し、適宜説明を省略する。
【００５５】
図１（ａ）〜図１（ｃ）は、本発明の研磨用組成物を用いた研磨工程の一例を示す断面図である。
図１（ａ）は、シリコン基板（不図示）上に、層間絶縁膜１０１、タンタル膜１０２および銅膜１０３がこの順に積層されている。層間絶縁膜１０１には、配線溝となる凹部が形成されている。タンタル膜１０２は、凹部の内部を含む層間絶縁膜１０１の上面全面に形成されている。銅膜１０３は、タンタル膜１０２上に凹部を埋め込むように形成されている。
【００５６】
図１（ａ）に示した構造体において、凹部の外部に形成されたタンタル膜１０２および銅膜１０３を二段階ＣＭＰにより除去することにより、凹部内に埋設された配線が形成される。
まず、第一ステップでは、図１（ｂ）に示すように、タンタル膜１０２の上部に形成された銅膜１０３をＣＭＰにより研磨し、除去する。第一ステップで用いられる研磨剤としては、タンタルの研磨レートに対する銅の研磨レートが大きい研磨剤が用いられる。
【００５７】
つづいて、第二ステップでは、図１（ｃ）に示すように、凹部の外部に形成されたタンタル膜１０２および銅膜１０３をＣＭＰにより除去し、層間絶縁膜１０１の表面を露出させる。このとき、凹部の内部に選択的にタンタル膜１０２および銅膜１０３が残存し、これらが積層してなる配線が得られる。
【００５８】
第二ステップにおいて、本発明の研磨用組成物を用いることにより、図２（ｃ）および図２（ｄ）を参照して前述したディッシングおよびエロージョンを効果的に抑制することができるため、図１（ｃ）に示したように、研磨面の平坦性を向上させることができる。
【００５９】
本発明の研磨用組成物をＣＭＰの第二ステップに適用することにより、銅膜、タンタル膜を含む半導体デバイスのＣＭＰ加工プロセスにおいて、ディッシングおよびエロージョンを抑制することができるため、銅配線を有する半導体デバイスを高い歩留まりで安定的に製造することができる。
【００６０】
以上、図面を参照して本発明の実施形態について述べたが、これらは本発明の例示であり、上記以外の様々な構成を採用することもできる。
【００６１】
たとえば、以上においては、本発明の研磨用組成物を銅配線の製造工程で用いる場合を例に説明したが、本発明の研磨用組成物は、半導体、各種メモリーハードディスク用基板等の研磨に適用可能である。
【実施例】
【００６２】
以下、本発明を実施例で具体的に説明するが、本発明はこれらに限定されるものではない。
<実験例１>
マンデル酸：０．０６質量％、
界面活性剤：０．００５質量％、
無機粒子：１．２５質量％、
ベンゾトリアゾール：３質量％、および
過酸化水素：１質量％、
の各濃度になるように、０．５μｍのカートリッジフィルターで濾過されたイオン交換水に上記各成分を加えて混合し、高速ホモジナイザーで攪拌して均一に分散させて実施例１の研磨用組成物を得た（表１）。
【００６３】
<研磨性評価>
被研磨物として、８インチのシリコンウェーハ上に、１５０ｎｍのタンタル（Ｔａ）および１５００ｎｍの銅を順次製膜したものを準備した。タンタルの製膜にはスパッタリング法を用いた。また、銅の製膜には電解メッキ法を用いた。得られた被研磨物の銅およびタンタル面を研磨した。
【００６４】
研磨には、定盤径６００ｍｍの片面研磨機を用いた。研磨機の定盤にはロデール社製（米国）のポリウレタン製研磨パッドＩＣ−１０００／Ｓｕｂａ４００を用いた。研磨パッドを専用の両面テープで張り付け、研磨用組成物（スラリー）を流しながら１分間銅およびタンタル膜を研磨した。研磨条件としては加重を３００ｇ／ｃｍ2、定盤の回転数を８０ｒｐｍ、ウェーハ回転数８０ｒｐｍ、研磨用組成物の流量を２００ｍｌ／ｍｉｎとした。
【００６５】
研磨後、ウェーハを洗浄、乾燥し、減少した膜厚を求めることにより研磨レート（１０-1ｎｍ／ｍｉｎ）を求めた。タンタルの研磨レートに対する銅の研磨レートの比を選択比とした。また、光学顕微鏡で研磨面を観察して研磨状態を調べ以下のランク分けをした。
◎：良好、
○：一部にやや平滑不足があるが使用可能、
△：平滑性良好なるも一部腐食、
×：腐食発生
【００６６】
ディッシングの評価（ｎｍ）は、オーバーポリッシュ６０秒後の配線金属部分幅＝１０μｍ、絶縁膜部分＝１０μｍのパターン部分を蝕針式表面粗さ計を用いて測定することにより行った。また、エロージョンの評価（ｎｍ）は、オーバーポリッシュ６０秒後の配線金属部分幅＝１００μｍ、絶縁膜部分＝１μｍのパターン部分を蝕針式表面粗さ計を用いて測定することにより行った。
【００６７】
<実施例２〜９>
マンデル酸または安息香酸、界面活性剤、無機粒子、ベンゾトリアゾール、および過酸化水素の濃度が表１に示された濃度になるように、各成分を０．５μｍのカートリッジフィルターで濾過されたイオン交換水に混合し、高速ホモジナイザーで攪拌して均一に分散させて実験例１と同様に研磨用組成物を調製し、実験例１と同様に研磨性評価を行った。評価結果を表１に示す。なお、表１中の「測定不可」は、タンタル膜の研磨レートが小さく、ディッシングまたはエロージョンの測定が不可能であったことを指す。
【００６８】
なお、表１中で使われた各成分の詳細は以下の通りである。
マンデル酸、安息香酸およびシュウ酸：試薬を用いた。
界面活性剤：ポリオキシエチレンオレイルエーテル硫酸エステルアンモニウム塩（第一工業製薬株式会社製：ハイテノール０８Ｅ、ＨＬＢ７〜１０未満）
無機粒子：コロイダルシリカＰＬ−２Ｌ（扶桑化学工業株式会社製）
ベンゾトリアゾール：試薬を用いた。
過酸化水素：３０％過酸化水素水を使用した。
なお、実験例１〜実験例６の研磨用組成物のｐＨは、３．０１〜３．３９であった。
【００６９】
【表１】
2007053213.tif 000003
【００７０】
なお、タンタルに代えて窒化タンタルを成膜した被研磨物を用いた場合にも、研磨特性にタンタルの場合と同様の傾向が認められた。
また、実験例１〜実験例６において、界面活性剤として、ポリオキシエチレンオレイルエーテル硫酸エステルアンモニウムに代えて、ポリオキシエチレンノニルフェニルエーテル硫酸エステルアンモニウムを用いた場合にも、被研磨物の表面の研磨状態は良好であり、ディッシングおよびエロージョンを効果的に抑制することができた。
【００７１】
一方、実験例１において、界面活性剤として、ポリオキシエチレンオレイルエーテル硫酸エステルアンモニウム塩に代えて非イオン性界面活性剤（ノイゲンＥＴ−１２９、第一工業製薬株式会社製、ＨＬＢ１０〜１３未満）を用いた研磨用組成物を調製したところ、無機粒子として用いたコロイダルシリカの凝集および沈降が生じ、研磨用スラリーとして用いることが困難であった。
【図面の簡単な説明】
【００７２】
【図１】本発明の実施形態における研磨用組成物を用いた研磨工程を示す断面図である。
【図２】従来の研磨用組成物を用いた研磨工程の概略を示す断面図である。
【符号の説明】
【００７３】
１０１  層間絶縁膜
１０２  タンタル膜
１０３  銅膜
【図１】
2007053213.tif 000005
【図２】
2007053213.tif 000006